(57)【要約】【課題】極薄の美術鋳造物を精密鋳造して作製することが可能な極薄鋳造物の製造方法を提供する。【解決手段】極薄鋳造物の製造方法は、極薄部分を有する鋳造対象物に湯道を取り付ける湯道取り付け工程と、湯道を取り付けた鋳造対象物を型枠内に装着する装着工程と、水と石膏とを混ぜ合わせた液状石膏を型枠内に流し込み、鋳造対象物を埋没させる石膏流し込み工程と、鋳造対象物が液状石膏内に埋没した型枠を焼成し、鋳造対象物を焼き切って鋳型を形成する鋳型形成工程と、焼き切った鋳造対象物の残留物を湯道を介して鋳型から除去する残留物除去工程と、真空鋳造により溶融金属を湯道を介して鋳型内に圧入する鋳造工程と、型枠を取り外し、鋳型を壊して鋳造物を取り出す取り出し工程とを備えている。【選択図】図１
2020151717.tif 000002
【特許請求の範囲】
【請求項１】
極薄部分を有する鋳造対象物に湯道を取り付ける湯道取り付け工程と、該湯道を取り付けた鋳造対象物を型枠内に装着する装着工程と、水と石膏とを混ぜ合わせた液状石膏を前記型枠内に流し込み、前記鋳造対象物を埋没させる石膏流し込み工程と、前記鋳造対象物が前記液状石膏内に埋没した前記型枠を焼成し、前記鋳造対象物を焼き切って鋳型を形成する鋳型形成工程と、前記焼き切った鋳造対象物の残留物を前記湯道を介して前記鋳型から除去する残留物除去工程と、真空鋳造により、溶融金属を前記湯道を介して前記鋳型内に圧入する真空鋳造工程と、前記型枠を取り外し、前記鋳型を壊して鋳造物を取り出す取り出し工程とを備えたことを特徴とする極薄鋳造物の製造方法。
【請求項２】
前記真空鋳造工程が、溶融した、アルミニウム、金、銀、銅、又はアルミニウム、金、銀及び銅のうちの少なくとも１つを含む合金を、前記湯道を介して前記鋳型内に圧入する工程を備えていることを特徴とする請求項１に記載の極薄鋳造物の製造方法。
【請求項３】
前記鋳造対象物が、生花であることを特徴とする請求項１又は２に記載の極薄鋳造物の製造方法。
【請求項４】
前記装着工程が、湯口を備えた基台に該湯口に前記湯道が連通するように前記鋳造対象物を装着する工程と、前記基台に焼成により溶失する棒体を嵌着する嵌着工程とを備えており、前記石膏流し込み工程が、前記液状石膏を前記筒体内に流し込み、前記鋳造対象物を埋没させる工程を備えていることを特徴とする請求項１から３のいずれか１項に記載の極薄鋳造物の製造方法。
【請求項５】
前記石膏流し込み工程が、水と精密鋳造用石膏とを所定の割合で混連して前記液状石膏を形成することを特徴とする請求項１から４のいずれか１項に記載の極薄鋳造物の製造方法。
【請求項６】
前記所定の割合が、前記水１に対して前記精密鋳造用石膏が２．１〜２．３５であることを特徴とする請求項５に記載の極薄鋳造物の製造方法。
【請求項７】
前記石膏流し込み工程が、水と精密鋳造用石膏とを混連した後、撹拌して前記液状石膏を形成する工程を有していることを特徴とする請求項５又は６に記載の極薄鋳造物の製造方法。
【請求項８】
前記鋳型形成工程が、炉内温度を、徐々に上昇させると共に該上昇させた温度に維持する工程を含んでいることを特徴とする請求項１から７のいずれか１項に記載の極薄鋳造物の製造方法。
【請求項９】
前記鋳型形成工程が、炉内温度を、第１の温度まで上昇させて該第１の温度を所定時間維持し、次いで、第２の温度まで上昇させて該第２の温度を所定時間維持し、次いで、第３の温度まで上昇させて該第３の温度を所定時間維持して鋳型を形成する工程であることを特徴とする請求項８に記載の極薄鋳造物の製造方法。
【請求項１０】
前記第１の温度が２００℃近傍の温度であり、前記第２の温度が３５０℃近傍の温度であり、前記第３の温度が７００℃近傍の温度であることを特徴とする請求項９に記載の極薄鋳造物の製造方法。
【請求項１１】
前記残留物除去工程が、前記湯道を介して前記残留物を吸引除去する工程であることを特徴とする請求項１から１０のいずれか１項に記載の極薄鋳造物の製造方法。
【請求項１２】
前記鋳造工程が、前記鋳型の温度を４２０℃〜４８０℃に制御する工程を備えていることを特徴とする請求項１から１１のいずれか１項に記載の極薄鋳造物の製造方法。
【請求項１３】
前記鋳造工程が、前記溶融金属の温度を７００℃近傍の温度に制御する工程を備えていることを特徴とする請求項１２に記載の極薄鋳造物の製造方法。
【請求項１４】
前記取り出し工程が、鋳造後の前記型枠を複数回水中に浸漬する工程を備えていることを特徴とする請求項１から１３のいずれか１項に記載の極薄鋳造物の製造方法。
【発明の詳細な説明】
【技術分野】
【０００１】
本発明は、生花等を忠実に模した極薄の美術鋳造物を精密鋳造して作製する極薄鋳造物の製造方法に関する。
【背景技術】
【０００２】
精密鋳造方法は、例えば、特許文献１等に記載されており、古くから公知である。この特許文献１に記載されている精密鋳造方法は、所望の製品形状と同─形状の鋳造空間を備えかつ通気性を有する鋳型を用い、真空雰囲気中で溶製された真空溶解材料を非真空雰囲気中で急速再溶解してなる金属溶湯を鋳型の湯口部分より注入し、この注入にあわせて鋳型の周囲部分で真空吸引することにより、精密鋳造を行うものである。
【先行技術文献】
【特許文献】
【０００３】
【特許文献１】特開昭５５−１５３６５８号公報
【発明の概要】
【発明が解決しようとする課題】
【０００４】
従来から存在する上述の精密鋳造方法は、薄肉部品の鋳造とは記載されているが、タービンロータやターボチャージャロータ等のある程度の厚みを有する部品を製造するためのものであり、例えば０．１ｍｍ厚の極薄の美術鋳造物をこの方法で製造することは不可能であり、このような極薄の美術鋳造物を製造する方法は、従来は存在していなかった。
【０００５】
従って本発明の目的は、極薄の美術鋳造物を精密鋳造して作製することが可能な極薄鋳造物の製造方法を提供することにある。
【課題を解決するための手段】
【０００６】
本発明によれば、極薄部分を有する鋳造対象物に湯道を取り付ける湯道取り付け工程と、湯道を取り付けた鋳造対象物を型枠内に装着する装着工程と、水と石膏とを混ぜ合わせた液状石膏をこの型枠内に流し込み、鋳造対象物を埋没させる石膏流し込み工程と、鋳造対象物が液状石膏内に埋没した型枠を焼成し、鋳造対象物を焼き切って鋳型を形成する鋳型形成工程と、焼き切った鋳造対象物の残留物を上述の湯道を介して鋳型から除去する残留物除去工程と、真空鋳造により、溶融金属を上述の湯道を介して鋳型内に圧入する真空鋳造工程と、この型枠を取り外し、鋳型を壊して鋳造物を取り出す取り出し工程とを備えた極薄鋳造物の製造方法が提供される。
【０００７】
例えば０．１ｍｍ厚という極めて薄い部分を有する鋳造対象物が液状石膏内に埋没した型枠を焼成することにより、鋳造対象物を焼き切って鋳型を形成し、焼き切った鋳造対象物の残留物を鋳型から除去した後、真空鋳造で溶融金属を鋳型内に圧入することにより鋳造物を作製している。このように、極薄部分を有する鋳造対象物を真空鋳造により現物鋳造しているため、極薄の美術鋳造物を精密に作製することができる。
【０００８】
真空鋳造工程が、溶融した、アルミニウム、金、銀、銅、又はアルミニウム、金、銀及び銅のうちの少なくとも１つを含む合金を、湯道を介して鋳型内に圧入する工程を備えていることが好ましい。
【０００９】
鋳造対象物が、生花であることも好ましい。
【００１０】
装着工程が、湯口を備えた基台にこの湯口に湯道が連通するように鋳造対象物を装着する工程と、この基台に焼成により溶失する棒体を嵌着する嵌着工程とを備えており、石膏流し込み工程が、液状石膏を筒体内に流し込み、鋳造対象物を埋没させる工程を備えていることも好ましい。
【００１１】
石膏流し込み工程が、水と精密鋳造用石膏とを所定の割合で混連して液状石膏を形成することも好ましい。
【００１２】
この場合、所定の割合が、水１に対して精密鋳造用石膏が２．１〜２．３５であることがより好ましい。
【００１３】
石膏流し込み工程が、水と精密鋳造用石膏とを混連した後、撹拌して液状石膏を形成する工程を有していることがより好ましい。
【００１４】
鋳型形成工程が、炉内温度を、徐々に上昇させると共にその上昇させた温度に維持する工程を含んでいることが好ましい。
【００１５】
この場合、鋳型形成工程が、炉内温度を、第１の温度まで上昇させてこの第１の温度を所定時間維持し、次いで、第２の温度まで上昇させてこの第２の温度を所定時間維持し、次いで、第３の温度まで上昇させてこの第３の温度を所定時間維持して鋳型を形成する工程であることも好ましい。
【００１６】
この場合、第１の温度が２００℃近傍の温度であり、第２の温度が３５０℃近傍の温度であり、第３の温度が７００℃近傍の温度であることがより好ましい。
【００１７】
残留物除去工程が、湯道を介して残留物を吸引除去する工程であることも好ましい。
【００１８】
鋳造工程が、鋳型の温度を４２０℃〜４８０℃に制御する工程を備えていることも好ましい。
【００１９】
この場合、鋳造工程が、溶融金属の温度を７００℃近傍の温度に制御する工程を備えていることがより好ましい。
【００２０】
取り出し工程が、鋳造後の型枠を複数回水中に浸漬する工程を備えていることも好ましい。
【発明の効果】
【００２１】
本発明によれば、０．１ｍｍ厚という極めて薄い部分を有する美術鋳造物を精密に作製することができる。
【図面の簡単な説明】
【００２２】
【図１】本発明による極薄鋳造物の製造方法の一実施形態における工程の流れを概略的に示すフローチャートである。
【図２】図１の実施形態における鋳造対象物である生花の花弁及び萼の部分を萼側から見た斜視図である。
【図３】図１の実施形態における生花を型枠用の基台に取り付けた状態を示す斜視図である。
【図４】図１の実施形態における型枠用の基台に型枠用の筒体を取り付けた状態を示す斜視図である。
【図５】図４の筒体内に石膏を流し込んだ状態を示す斜視図である。
【図６】図１の実施形態における焼成時間及び焼成温度を示すグラフである。
【図７】図１の実施形態において焼成によって鋳型を形成した状態を示す斜視図である。
【図８】図１の実施形態において鋳型に溶融金属を流し込んだ状態を示す斜視図である。
【図９】図１の実施形態において型枠内の鋳造物を取り出す工程を示す斜視図である。
【図１０】図１の実施形態において作製された生花の鋳造物を示す斜視図である。
【発明を実施するための形態】
【００２３】
図１は本発明の極薄鋳造物の製造方法の一実施形態における工程の流れを概略的に示している。本実施形態は、０．１ｍｍ厚という極めて薄い部分を有する鋳造対象物が、生花の１つの花冠（複数の花弁及び萼）の場合である。
【００２４】
同図に示すように、まず、鋳造すべき生花を用意する（ステップＳ１）。生花を用意する場合、その状態が良好な生花を選択することが非常に重要である。この場合の生花の状態とは、生花の「鮮度」、「張り」及び「形」である。「張り」については、生花に実際に触って確かめることが最良である。触った時に抵抗感があると、花弁に厚みがあることとなり、鋳造時に溶融金属が流れ易くなることのみならず、鋳型を石膏で作製する際に、花冠が石膏の重みで潰れにくくなるので、綺麗な形をかたどることができる。「鮮度」については、生花は生き物であり時間の経過と共に水分が抜けて萎れてきて花弁の厚みが薄くなるので、時間を経過させずに鋳型を作製する必要がある。特に、生花の購入元の選定が重要である。「形」については、花弁の面積が広いと鋳造の成功率が下がり、狭いと成功率が高くなる。花弁の枚数はあまり関係ない。
【００２５】
次いで、用意した生花のうちの１つの花冠について、茎から切り離したものに、湯道（溶融金属を流し込む道）及び湯口（溶融金属を流し込むための口）を取り付ける（ステップＳ２）。図２は茎から切り離した１つの花冠１０の裏側（萼側）を示している。同図から分かるように、この花冠１０は、複数の花弁（花びら）１１と花弁１１の裏側に存在する萼１２とを備えている。花冠１０の裏側（萼側）の茎に繋がる部分１３に、湯道となる円筒状の空間を形成するためのワックス製の棒体１４（図３参照）を取り付ける。この棒体１４は、本発明の焼成により溶失する棒体に対応し、後に鋳型を焼成する際に溶けて無くなり円筒の空間を鋳型に作ることができる。ワックス製の棒体１４の部分１３への固着は、接着蝋と称され、熱するとベタベタと粘着度の高くなる材料を用いて行う。この接着蝋も焼成の際に溶けてなくなる。なお、湯道を取り付ける前に、花冠１０の一番外側の花弁１１の裏側にワックスを付着させてこの部分に厚みを付けることが望ましい。これにより、鋳型となった際に、この部分で溶融金属が流れ易くなる。即ち、一番外側の花弁１１は、多くの場合、印加圧力の方向に対してほぼ直角となっている。このため、溶融金属が最も流入し難いので、この部分を厚くしているのである。また、鋳造物となった際に外側の花弁部分の厚みが大きいと、この部分が丈夫となって作品が壊れ難くなる。
【００２６】
図３はワックス製の棒体１４を取り付けた花冠１０を、高温耐熱性を有するゴム製の基台１５に取り付けた状態を示している。即ち、基台１５の貫通穴１５ａ内に花冠１０に取り付けた棒体１４の一端部を挿入し、棒体１４をこの貫通穴１５ａに接着蝋を使用して固着させる。その際、この貫通穴１５ａと棒体１４との隙間はワックスで埋めて固着させる。この基台１５の裏側には、湯口に対応する、貫通穴１５ａの開口（図示なし）が設けられている。
【００２７】
湯道は、湯口と鋳型の花冠の部分に対して溶融金属の印加圧力が最も高くなるように、できるだけシンプルに作成すること、及び溶融金属がストレスなく流れるように作成することが重要である。本実施形態のように、花冠１０が１つの場合は、図３に示すように、湯口に対して花冠１０がストレートとなるように取り付ける。この状態であれば、鋳型の花冠の部分に対して溶融金属が最も高い圧力で印加される。花冠が２つの場合は、湯道がさほど角度のないＶ字状に開くようにチューブを取り付け、溶融金属がスムーズに流れるように構成する。また、花冠の高さを互いに異ならせる。その理由は、２つの花冠の高さが同じであると、同じ高さの部分に圧力が掛かり過ぎてしまい、その位置から鋳型にひびが入りバリの原因となるため、及び鋳型が割れて溶融金属が流れ出す虞があるためである。花冠が３つの場合も、２つの場合と同様である。
【００２８】
次いで、図４に示すように花冠１０をセットした基台１５の周方向の溝内にステンレス製の筒体１６の一方の端部を嵌着して型枠を構成し、図５に示すようにこの型枠内に液状石膏１７を流し込み、花冠１０を石膏１７内に埋没させる（ステップＳ３）。
【００２９】
石膏１７としては、装飾用鋳造石膏（精密鋳造用石膏）を使用することが望ましい。この精密鋳造用石膏は、通常の石膏と異なり、耐火材と石膏とを混合したものである。水とこの精密鋳造用石膏とを所定の割合で混練して使用する。その際に、水と精密鋳造用石膏とを良く混ぜた液状石膏を、真空脱泡機にかけて中の空気を追い出す。これは、花冠に気泡が付くことを防いで綺麗に花のテクスチャーを得るためである。水と精密鋳造用石膏との所定の割合は、水１に対して精密鋳造用石膏が２．１〜２．３５であることが望ましい。従来技術では、水１に対して石膏が２．４〜２．５程度であったが、これによると、鋳型自体は丈夫となるが、液状石膏の流動性が悪くなり、重くなるので花冠が潰れてしまう。水１に対して精密鋳造用石膏が２．３〜２．３５とすれば、液状石膏の流動性が良くなり、花冠の形状を損なわない。ただし、水に対して石膏量が少なくなるため、強度が落ちてしまい鋳型が真空や圧力に耐えられなくなって崩壊する虞がある。そこで、石膏と水とを混ぜた際に撹拌を多くし、硬化時の強度を高めることが望ましい。これは撹拌によって強度が上がるという石膏の性質を利用している。具体的には、石膏と水とを混ぜた際に、撹拌機で１分〜１分２０秒ほど激しく撹拌して強度を増大させている。なお、このように撹拌すると、反応が激しくなり硬化が早くなって硬化流動性が悪くなり花冠が潰れてしまうので、液状石膏の型枠への流し込みは、素早く行う。
【００３０】
液状石膏を型枠内へ流し込む前に、花冠にアルコールを噴霧しておくことが望ましい。アルコールは石膏の泡を消す効果があるため、この噴霧によって、綺麗な形状の花冠を写し取ることがでる。
【００３１】
その後、石膏１７が充填され花冠１０をこの石膏１７内に埋没している型枠を焼成し、鋳型を作製する（ステップＳ４）。本実施形態では、この焼成に、焼成時間及び焼成温度の正確な制御が可能である電気窯を用いている。即ち、クラックの発生や焼き過ぎを防止するため、電気窯によって焼成時間及び焼成温度を特別なパターンで制御している。
【００３２】
図６は本実施形態における焼成時間及び焼成温度の制御パターン例を示している。同図に示すように、本実施形態では、焼成温度は０℃から第１の温度である２２０℃まで２時間かけて上昇させ、この第１の温度（２２０℃）を２時間維持し、次いで、第２の温度である３５０℃まで１時間かけて上昇させ、この第２の温度（３５０℃）を２時間維持する。次いで、第３の温度である７２０℃まで４時間かけて上昇させ、この第３の温度（７２０℃）を３時間維持して焼成を終了する。焼成時間の総計は１４時間である。
【００３３】
この焼成により型枠内の花冠１０は焼き切れられて消滅し、型枠内には、図７に示すように、花冠の部分が空洞となりその部分に残留物（灰）が溜まった鋳型１１０となる。このように、１４時間かけてゆっくり焼成することで、鋳型に負担をかけることなく、しっかり焼成することで、鋳型の中を完全に無機質化し、また分子レベルで入っている結晶水を蒸発させることで高温の金属を流すことを可能にしている。鋳型内部の花冠は、完全に灰となっている。
【００３４】
次いで、このように焼き切った鋳型内に残っている残留物である灰を、湯道及び湯口を介して吸引除去する（ステップＳ５）。灰が多く残留していると、後の鋳造時に溶融金属がうまく流れ込めない、及び穴が発生する原因となる等の不都合が生じるため、全て取り除く。実際には、例えば掃除機のような吸引機を用いて湯道及び湯口を介して吸引除去する。吸引時間は、吸引強度にもよるが、例えば、一般的な掃除機を使用した場合、３０秒間である。吸引時間が短時間であると、吸引除去の効果が見られず鋳造の成功率が下がり、吸引時間が長すぎると吸引機の振動が鋳型に伝わって鋳型の内部が破損するリスクが高まる。特に、鋳型の内部が完全に焼き切れて何もない中空状態となった際に内部が破損し易いため、慎重な取り扱いを要する。生花の花冠のテクスチャーや構造は、非常に繊細であり、所によっては非常に薄い鋳型が出来上がっているので、振動は厳禁であり、慎重な吸引が必要である。
【００３５】
次いで、真空加圧鋳造によって溶融金属、本実施形態では溶融アルミニウム、を湯口及び湯道を介して鋳型内に流し込む（ステップＳ６）。真空加圧鋳造法は、鋳型内部の空気を抜き取り、真空に近い状態にして溶融金属を流し込み、金属が凝固しない間に瞬時に空気又は不活性ガスによって金属に圧力を印加し、隅々まで金属を圧入する技法である。この真空加圧鋳造に、本実施形態では、吉田キャスト工業株式会社の高周波真空加圧鋳造機ＹＧＰ−７Ｄ２を使用した。高周波真空加圧鋳造機ＹＧ−１０Ｄ又はＹＧ−３０Ｓを使用しても良い。図８はこのようにして鋳型内に鋳造された花冠の鋳造物（鋳物）２１０を示している。
【００３６】
真空加圧鋳造においては、鋳型の温度と、流し込む溶融金属の温度とが非常に重要である。溶融金属が溶融アルミニウムである場合、鋳型の温度は４２０℃〜４８０℃の範囲であり、溶融金属の温度は約７２０℃である。ただし、鋳型の温度は、花冠の原型形状に応じて設定される。例えば、花弁の面積が広く、溶融金属が圧入され難い場合は、４８０℃近傍の温度に設定される。この温度関係を見誤ると、金属自体からガスが出て金属が入らなかったり、入ったとしても鋳造物の質感が荒かったり、色味が白色ではなくグレーとなったりする。
【００３７】
なお、このような精密鋳造に用いられる金属は、アルミニウムのみならず、金、銀、銅、その他の金属、又はこれら金属のうちの少なくとも１つを含む合金であっても良い。金、銀、及び銅合金の場合、鋳造温度は９８０℃〜１１００℃である。
【００３８】
その後、このようにして鋳造した鋳型を、挟み具２０を用いて真空加圧鋳造機から取り出し、図９に示すように、容器１８内に満たした水１９内に浸漬して鋳型を壊し、中の鋳造物を取り出す（ステップＳ７）。一般的な精密鋳造においては、鋳型は、鋳造して湯口が固まったらその鋳型が熱いうちに水の中に入れ、水が蒸発する衝撃で鋳型を粉砕して壊し、中の鋳造物を取り出すことが行われる。しかしながら、本実施形態で鋳造される花冠の鋳造物は、最薄部が０．１ｍｍ厚と非常に繊細なため、蒸発する衝撃で壊れてしまう可能性があること、及び本実施形態で使用しているアルミニウムは鋳造温度が７２０℃と低いため、湯口でアルミニウムが固まっていても鋳型の内部では固まっていない可能性があり、急冷すると金属に亀裂が発生する又は破損する可能性が高い。このため、鋳型は水に一気に浸漬するのではなく、３〜４回に分けて水に浸漬する。これにより、徐々に鋳型が壊れ、鋳造物の一部が見えるようになったら、浸漬作業を止めて数分経過して十分冷ましてから再度水に浸漬する。なお、精密鋳造で使用される金属が金、銀、又は銅合金である場合は、鋳造温度が上述のごとく９８０℃〜１１００℃と高いため、湯口の金属が固まっていたら鋳型内部の金属も固まっていることが多い。ただし、浸漬のみでは、石膏が十分に除去できないため、歯ブラシなどを用いて丁寧に除去し、鋳造物を取り出している。図１０は、このようにして製造された花冠のアルミニウム鋳造物３１０を表している。このアルミニウム鋳造物３１０は、最薄部が０．１ｍｍ厚と非常に薄く作製されている。
【００３９】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００４０】
１０  花冠
１１  花弁
１２  萼
１３  茎に繋がる部分
１４  棒体
１５  基台
１５ａ  貫通穴
１６  筒体
１７  石膏
１８  容器
１９  水
２０  挟み具
１１０  鋳型
２１０、３１０  鋳造物
【図１】
2020151717.tif 000003
【図２】
2020151717.tif 000004
【図３】
2020151717.tif 000005
【図４】
2020151717.tif 000006
【図５】
2020151717.tif 000007
【図６】
2020151717.tif 000008
【図７】
2020151717.tif 000009
【図８】
2020151717.tif 000010
【図９】
2020151717.tif 000011
【図１０】
2020151717.tif 000012
【手続補正書】
【提出日】令和2年1月20日(2020.1.20)
【手続補正１】
【補正対象書類名】明細書
【補正対象項目名】００２９
【補正方法】変更
【補正の内容】
【００２９】
石膏１７としては、装飾用鋳造石膏（精密鋳造用石膏）を使用することが望ましい。この精密鋳造用石膏は、通常の石膏と異なり、耐火材と石膏とを混合したものである。水とこの精密鋳造用石膏とを所定の割合で混練して使用する。その際に、水と精密鋳造用石膏とを良く混ぜた液状石膏を、真空脱泡機にかけて中の空気を追い出す。これは、花冠に気泡が付くことを防いで綺麗に花のテクスチャーを得るためである。水と精密鋳造用石膏との所定の割合は、水１に対して精密鋳造用石膏が２．１〜２．３５であることが望ましい。従来技術では、水１に対して石膏が２．４〜２．５程度であったが、これによると、鋳型自体は丈夫となるが、液状石膏の流動性が悪くなり、重くなるので花冠が潰れてしまう。水１に対して精密鋳造用石膏が２．１〜２．３５とすれば、液状石膏の流動性が良くなり、花冠の形状を損なわない。ただし、水に対して石膏量が少なくなるため、強度が落ちてしまい鋳型が真空や圧力に耐えられなくなって崩壊する虞がある。そこで、石膏と水とを混ぜた際に撹拌を多くし、硬化時の強度を高めることが望ましい。これは撹拌によって強度が上がるという石膏の性質を利用している。具体的には、石膏と水とを混ぜた際に、撹拌機で１分〜１分２０秒ほど激しく撹拌して強度を増大させている。なお、このように撹拌すると、反応が激しくなり硬化が早くなって硬化流動性が悪くなり花冠が潰れてしまうので、液状石膏の型枠への流し込みは、素早く行う。